(57)【特許請求の範囲】
【請求項１】
誘電体フィルム上に電極膜を形成した金属化フィルムを、一対の前記電極膜が前記誘電体フィルムを介して対向するように巻回した素子と、
前記素子の中心軸に挿入された一つの巻芯と、を備え、
前記巻芯は、一端が前記素子の端面に接し、
他端は前記コンデンサ素子の内部にあるとともに、
前記素子の前記端面からの長さＬ1が下記式１を満たす、
金属化フィルムコンデンサ。
【数１】
0005982633.tif 000006
【請求項２】
前記巻芯はグラファイトからなる、請求項１に記載の金属化フィルムコンデンサ。
【請求項３】
前記コンデンサ素子は扁平状であり、前記グラファイトからなる巻芯はグラファイトシートにて形成された、請求項２に記載の金属化フィルムコンデンサ。
【発明の詳細な説明】
【技術分野】
【０００１】
本発明は例えば各種電子機器、電気機器、産業機器、自動車等に使用される金属化フィルムコンデンサとこの金属化フィルムコンデンサの製造方法に関するものである。
【背景技術】
【０００２】
近年、あらゆる電気機器は、環境保護の観点から、インバータ回路で制御され、省エネルギー化、高効率化が進められている。中でも自動車業界においては、電気モータとエンジンで走行するハイブリッド車（以下、ＨＥＶという）が市場導入される等、地球環境への負荷が少なく、省エネルギー化、高効率化に関する技術の開発が活発化している。
【０００３】
このようなＨＥＶ用の電気モータは、使用電圧領域が数百ボルトと高いため、電気モータに関連して使用されるコンデンサには、高耐電圧で低損失の電気特性が求められている。さらに市場ではメンテナンスフリー化の要望が強くなり、寿命の長い金属化フィルムコンデンサの需要が大きくなっている。
【０００４】
しかしながら金属化フィルムコンデンサをＨＥＶ用として使用する場合には、直流電源の交流成分を平滑する目的で使用されるため、交流電流（リップル電流）が流れる。このリップル電流によりコンデンサが発熱し、熱余裕度が少なくなってしまうことがあった。したがって、金属化フィルムコンデンサの放熱性能の向上が求められている。
【０００５】
図６（ａ）〜（ｃ）は金属化フィルムコンデンサ１の構成を示す。この金属化フィルムコンデンサ１は、コンデンサ素子２と、このコンデンサ素子２の中心軸Ｐに挿入された二本の巻芯３、４とを備えている。
【０００６】
巻芯３、４はアルミニウム箔を巻回したものである。巻芯３、４は正・負極間の絶縁性を確保するため、中央で分離されている。巻芯３、４の外端部は陽極、陰極となるメタリコン電極５、６にそれぞれ接続され、メタリコン電極５、６はバスバー（図示せず）と接続されて外部へ電極が引き出される。巻芯３、４はアルミニウムからなるため、熱伝導が比較的高く、メタリコン電極５、６を介してバスバーへと放熱することができ、素子２の発熱を抑えることができる。
【０００７】
以上のような金属化フィルムコンデンサ１に近似する発明を示すものとして、例えば、特許文献１が挙げられる。
【先行技術文献】
【特許文献】
【０００８】
【特許文献１】特開２００８−２１１２８号公報
【発明の概要】
【発明が解決しようとする課題】
【０００９】
上記金属化フィルムコンデンサ１をもってしても、車載用の金属化フィルムコンデンサ１としては、放熱性を更に高めることが求められている。
【００１０】
そこで本発明は、素子の放熱性をより向上させることを目的とする。
【課題を解決するための手段】
【００１１】
上記目的を達成するため本発明は、素子の中心軸にグラファイトからなる巻芯を挿入したものである。
【発明の効果】
【００１２】
これにより本発明は、素子の放熱性を向上させることができる。
【００１３】
その理由は、巻芯としてグラファイトを用いることで、熱伝導性を高め、例えば両端に形成したメタリコン電極を介してすばやくバスバーへと放熱できるからである。
【００１４】
以上より本発明は、素子の放熱性を向上させることができる。
【図面の簡単な説明】
【００１５】
【図１】（ａ）本発明の実施例１における金属化フィルムコンデンサの構成を示した正面断面図、（ｂ）同側面断面図（図１（ａ）のＺ−Ｚ断面）、（ｃ）同斜視透視図
【図２】（ａ）同金属化フィルムコンデンサの巻き取り状態を示した正面断面図、（ｂ）同側面断面図（図２（ａ）のＺ−Ｚ断面）、（ｃ）同斜視透視図
【図３】本発明の実施例１における金属化フィルムコンデンサを用いたコンデンサユニットの斜視図
【図４】巻芯の長さと放熱性向上率との関係を示した図
【図５】巻芯の長さと放熱性向上率との関係を示した図
【図６】（ａ）従来の金属化フィルムコンデンサの構成を示した正面断面図、（ｂ）同側面断面図、（ｃ）同斜視透視図
【発明を実施するための形態】
【００１６】
（実施例１）
図１（ａ）〜（ｃ）に示す本発明の実施例１による金属化フィルムコンデンサ７は、誘電体フィルム上に電極膜を形成した正負一対の金属化フィルムを、電極膜が誘電体フィルムを介して対向するように巻回した素子８と、この素子８の両端面８Ａ、８Ｂに設けられたメタリコン電極９、１０と、素子８の中心軸Ｐに挿入された二本の巻芯１１、１２と、を備えている。
【００１７】
本実施例では、二本の巻芯１１、１２を、電極膜と直接触れないように金属化フィルムの電極膜が形成された面と反対側の面に配置した。また巻芯１１、１２は互いにスペース１３を空けて配置され、かつそれぞれの外側の端部１１Ａ、１２Ａはメタリコン電極９、１０と接続されている。
【００１８】
巻芯１１は巻芯１２と同じ長さである。巻芯１１、１２のそれぞれの端部１１Ａ、１２Ａは、素子８の端面８Ａ、８Ｂから突出させるか、ほぼ面一に形成する。いずれの場合も、素子８の端面８Ａ、８Ｂに巻芯１１、１２の一方の端部１１Ａ、１２Ａが接し、本実施例のようにメタリコン電極９、１０や、その他素子８を収容する金属製のケース、後述するバスバーと直接接続させる。このように表面積が大きく、熱伝導性の優れた部材と巻芯１１、１２を接続することで、放熱性を高めることができる。
【００１９】
なお、巻芯１１、１２の他方の端部１１Ｂ、１２Ｂは、それぞれ素子８の内部にある。
【００２０】
素子８の外周は、例えばポリプロピレンやポリエチレンテレフタレート、ポリエチレンナフタレート、ポリフェニルサルファイドなどの熱可塑性樹脂からなる絶縁性材料の外装体１４で覆われている。
【００２１】
誘電体フィルムは、例えばポリプロピレンやポリエチレンテレフタレート、ポリエチレンナフタレート、ポリフェニルサルファイドなどの熱可塑性樹脂からなる絶縁性材料が挙げられる。電極膜は、アルミニウムや亜鉛、マグネシウムなどを蒸着して形成できる。
【００２２】
本実施例１では、巻芯１１、１２が二本一組で構成され、これらの巻芯１１、１２を、同軸上に所定のスペース１３（本実施例では２０ｍｍとした）を設けて非接触状態で配設した。スペース１３における熱伝導率は、０．０５Ｗ／ｍＫであり、巻芯１１、１２の熱伝導率よりもはるかに小さい。正負の絶縁性が確保されていれば、このスペース１３の間隔はこの数値に制限されない。スペース１３は空間であってもよく、あるいは樹脂やゴム、セラミックなどの絶縁部材を挿入してもよい。
【００２３】
巻芯１１、１２の材料は、熱伝導率が７００Ｗ／ｍＫのグラファイトシートである。このグラファイトシートは、素子８の端面８Ａ、８Ｂ間を繋ぐ方向に六角板状結晶体が連なっている。
【００２４】
本実施例では、図２（ａ）〜（ｃ）に示すように、グラファイトシートを巻き取り装置（図示せず）に設けられた軸（図示せず）を中心に、押圧後の厚みが１００μｍとなるように複数回巻回することによって巻芯１１、１２を形成した。さらに本実施例のように薄い箔を巻回して用いる場合は、可撓性のある材料が適しており、厚みは数μｍ〜１００μｍ程度が好ましい。なお、巻芯１１、１２としては、薄い箔ではなく、厚みのある筒状体あるいは棒状体のバルク状のグラファイトを用いても良い。
【００２５】
以上の巻芯１１、１２を巻回軸として前述の正負一対の金属化フィルムを巻取り、巻芯１１、１２を巻取り装置の軸から外すと、図２（ａ）〜（ｃ）に示すような円柱状の素子８が形成される。
【００２６】
本実施例では、二本の巻芯１１、１２のそれぞれ外側の端部１１Ａ、１２Ａが素子８の両端面８Ａ、８Ｂから０．５ｍｍずつ突出するように配置した。そして素子８の両端面８Ａ、８Ｂに金属溶射により一対のメタリコン電極９、１０を形成した。巻芯１１、１２の端部１１Ａ、１２Ａを素子８の外方へ突出させることで、よりメタリコン電極９、１０との接続信頼性が増し、熱を逃がしやすくすることができる。メタリコン電極９、１０はアルミや亜鉛、マグネシウムなどの金属材料で形成した。
【００２７】
このように高い熱伝導率を有する巻芯１１、１２をメタリコン電極９、１０に接続することで、素子８にリップル電流通電等を行うことによって素子８が発熱し、素子８の内部の温度が上昇しても、巻芯１１、１２がヒートパイプの役割を果たし、メタリコン電極９、１０を介して外部へ放熱することができる。本実施例では、この円柱状の素子８を押圧して扁平加工し、図１（ａ）〜（ｃ）に示すように断面が楕円になるように形成したものである。
【００２８】
扁平加工後の巻芯１１、１２の断面は、幅が１２ｍｍ、厚みが０．１ｍｍであった。素子８を扁平加工することにより、複数の素子８を並べた時に空隙を減らすことができ、電子部品の小型化に寄与する。
【００２９】
ここで本実施例の巻芯１１、１２は薄い箔から形成されているため、厚みのある板や太い棒等と比較して機械的強度がそれ程高くない。したがって扁平加工がし易く、偏平加工後に巻芯が元の形状（円形）に戻り難いため、エアギャップの発生が無くなって放熱性の向上と安定化が図れる。
【００３０】
本実施例では、素子８の端面８Ａから８Ｂまでの中心軸Ｐ方向の長さＬdを１００ｍｍとした。巻芯１１は、端面８Ａからの進入距離、すなわち端面８Ａからの長さをＬ1とし、巻芯１２は、端面８Ｂからの進入距離、すなわち素子８の端面８Ｂからの長さをＬ2とした時、長さＬ1、Ｌ2をいずれも４０ｍｍとした。スペース１３の長さを２０ｍｍとした。スペース１３の熱伝導率は０．０５Ｗ／ｍＫとした。なお、素子８の端面８Ａ、８Ｂからの長さとは、巻芯１１、１２の突出した部分の長さを含まないものとした。
【００３１】
以上のような金属化フィルムコンデンサ７を図３に示すように複数並べ、正極、負極のそれぞれのメタリコン電極９、１０をバスバー１５、１６でつなぐと、コンデンサユニット１７が形成できる。
【００３２】
また扁平加工後の素子８の体積は、約１６７ｃｍ3であった。
【００３３】
上記バスバー１５、１６の代わりに銅板を用い、放熱性を検討した。比較例１として、巻芯を用いない素子を用いた。比較例２として、図６に示すような、巻芯３、４が熱伝導率２３６Ｗ／ｍＫのアルミニウム箔を巻回したものからなる素子２を用いた。比較例２と本実施例１とでは、巻芯の材料が異なるが、素子の組み立て方法は同じとした。
【００３４】
比較例２は、本実施例と同様に、二つの巻芯３、４の長さＬ1、Ｌ2は同じ（Ｌ1＝Ｌ2）で４０ｍｍ、巻芯３、４の厚みは１００μｍとした。また素子２の長さＬdも１００ｍｍとした。
【００３５】
放熱性は、それぞれの素子８のリップル電流通電（７．５ＫＨｚ、１７Ａｒｍｓ）による自己温度上昇を、比較例１と対比させて検討した。放熱性の指標となる放熱性向上率の算出方法は下記の通りである。
【００３６】
まず、それぞれの素子８（または図６の符号２）の初期温度を９２．７５℃とし、リップル発熱時の最高温度を測定して、最高温度と初期温度（９２．７５℃）との差ΔＴを算出する。そして比較例１の素子のリップル電流による温度上昇分をΔＴ0とする。このΔＴ0から、各実施例のリップル電流による温度上昇分ΔＴとの差を求め、この差をΔＴ0で除した値から放熱性向上率を求める。すなわち（ΔＴ0−ΔＴ）／ΔＴ0×１００（％）の値が放熱性向上率を示し、値が大きい程、放熱性が優れると判断する。
【００３７】
下記（表１）に、それぞれのサンプルの放熱性向上率を示す。
【００３８】
【表１】
0005982633.tif 000002
【００３９】
上記（表１）に示すように、アルミニウムからなる巻芯３、４を用いた比較例２は、比較例１と比べて、１９．３％放熱性が高くなった。しかしながらグラファイトシートからなる巻芯１１、１２を用いた実施例１では、グラファイトシートの熱伝導性が非常に高いため、２７．１％と比較例２と比べてはるかに放熱性を高めることができた。
【００４０】
また本実施例１は、巻芯１１、１２をグラファイトで形成したため、アルミニウム箔よりさらに軽量化を図ることができる。
【００４１】
なお、巻芯１１、１２として例えば銅などの熱伝導性の高い材料を用いることも考えられるが、グラファイトは銅よりも熱伝導性が高いため、より放熱性を高めることができる。さらに銅よりも軽量であるため、素子８の軽量化を図ることができる。
【００４２】
またグラファイトシートは一般的に金属より空隙が多く、プレスで圧縮変形しやすいため、素子８を扁平に加工する際、素子８と巻芯１１、１２との接触面積が増え、熱が伝わりやすくなり、より放熱性を高めることができる。
【００４３】
（実施例２）
本実施例２と実施例１との違いは、グラファイトシートの熱伝導率を１０００Ｗ・ｍＫと高めたことである。グラファイトシートの熱伝導率は、グラファイトの密度を高めることで高くすることができる。
【００４４】
（実施例３）
本実施例３と実施例１との違いは、グラファイトシートの熱伝導率を１６００Ｗ・ｍＫと高めたことである。グラファイトシートの熱伝導率は、グラファイトの密度を高めることで高くすることができる。
【００４５】
上記（表１）に示すように、実施例２では放熱性向上率が２９．５％、実施例３では放熱性向上率が３２．７％となり、巻芯１１、１２の熱伝導率が高くなったことで、比較例１、２と比較して極めて放熱性が高くなることが分かった。
【００４６】
（実施例４）
本実施例４と実施例１との違いは、巻芯１１の端面８Ａからの長さＬ1と、巻芯１２の端面８Ｂからの長さＬ2である。本実施例４では、Ｌ1が５０ｍｍ、Ｌ2が３０ｍｍである。スペース１３の長さや熱伝導率など、その他の条件は実施例１と同じである。実施例４では、放熱率向上率が３１．４％となった。
【００４７】
（実施例５）
本実施例５と実施例１との違いは、巻芯１１、１２の端面８Ａ、８Ｂからの長さＬ1、Ｌ2である。本実施例５では、Ｌ1が６０ｍｍ、Ｌ2が２０ｍｍである。スペース１３の長さや熱伝導率など、その他の条件は実施例１と同じである。実施例５では、放熱性向上率が３０．４％となった。
【００４８】
（実施例６）
本実施例６と実施例１との違いは、巻芯１１、１２の端面８Ａ、８Ｂからの長さＬ1、Ｌ2である。本実施例６では、Ｌ1が７０ｍｍ、Ｌ2が１０ｍｍである。スペース１３の長さや熱伝導率など、その他の条件は実施例１と同じである。実施例６では、放熱性向上率が２９．０％となった。
【００４９】
（実施例７）
本実施例７と実施例１との違いは、巻芯１１が素子８の片方の端面８Ａからしか挿入されておらず、さらに巻芯１１の端面８Ａからの長さＬ1が８０ｍｍである点である。実施例７では、放熱性向上率が２７．５％となった。巻芯１２は存在しないが、（表１）では便宜上長さＬ2を０と表記する。
【００５０】
上記（表１）の実施例１、４〜７の結果を図４に示す。図４から、長さＬ1が４５ｍｍ以上７０ｍｍ以下の領域で、放熱性が向上していると推測できる。長さＬ1が４５ｍｍ以上の場合に、より放熱性が高くなる理由は、熱の篭り易い素子８の中央に巻芯１１が接触するからと考えられる。
【００５１】
従って、巻芯１１、１２を二本設ける場合は、巻芯１１長さＬ1を、下記式２のように、素子８の長さＬdの半分以上とすることで、熱の篭り易い素子８の中心部分を放熱でき、素子８全体の放熱性をより効率よく高めることができる。
【００５２】
【数２】
0005982633.tif 000003
【００５３】
また巻芯１２の長さＬ2を１０ｍｍ以上とすることで、より放熱性が高まる。短い方の巻芯１２も、ある程度長さを維持し、巻芯１１、１２の両方から放熱することで、効率よく放熱できるからである。よって、短い方の巻芯１２の長さＬ2を、下記式３を満たす長さとすることが放熱性の観点から好ましい。
【００５４】
【数３】
0005982633.tif 000004
【００５５】
（実施例８）
本実施例８は実施例７と同様に、巻芯１１が一方しかなく、巻芯１１の素子８の端面８Ａからの長さＬ1が７０ｍｍである。他方の端面８Ｂからは、フィルムなどグラファイト以外の芯材をダミーとして挿入してもよい。実施例８では、放熱性向上率は２７．８％であった。
【００５６】
（実施例９）
本実施例９と実施例８との違いは、巻芯１１の端面８Ａからの長さＬ1である。実施例９はＬ1が６０ｍｍである。実施例９では、放熱性向上率は２０．７％であった。
【００５７】
（実施例１０）
本実施例１０と実施例８との違いは、巻芯１１の端面８Ａからの長さＬ1である。実施例１０はＬ1が５０ｍｍである。実施例１０では、放熱性向上率は１２．５％であった。
【００５８】
（実施例１１）
本実施例１１と実施例８との違いは、巻芯１１の端面８Ａからの長さＬ1である。実施例１１はＬ1が４０ｍｍである。実施例１１では、放熱性向上率は８．９％であった。
【００５９】
（実施例１２）
本実施例１２と実施例８との違いは、巻芯１１の端面８Ａからの長さＬ1である。実施例１２はＬ1が３０ｍｍである。実施例１２では、放熱性向上率は４．６％であった。
【００６０】
（実施例１３）
本実施例１３と実施例８との違いは、巻芯１１の端面８Ａからの長さＬ1である。実施例１３はＬ1が２０ｍｍである。実施例１３では、放熱性向上率は２．６％であった。
【００６１】
（実施例１４）
本実施例１４と実施例８との違いは、巻芯１１の端面８Ａからの長さＬ1である。実施例１４はＬ1が１０ｍｍである。実施例１４では、放熱性向上率は１．３％であった。
【００６２】
実施例７〜１４の結果を図５に示す。巻芯１１を一つしか用いない場合も、巻芯を用いない場合（比較例１）と比べて放熱性は高い。また図５に示すように、巻芯１１が片方にしかなくても、巻芯１１の長さＬ1が６０ｍｍ以上の時、アルミニウムの巻芯３を用いた比較例２と比べても、放熱性向上率を高めることができる。
【００６３】
従って、巻芯１１を一つだけ用いる場合は、下記式１のように、巻芯１１の素子８の端面８Ａからの長さＬ1を素子８の長さＬdの６割以上とすることで、素子８の放熱性をより効率よく高めることができる。
【００６４】
【数１】
0005982633.tif 000005
【００６５】
巻芯１１を一つだけ用いる場合は、他方の巻芯１２との絶縁を考慮しなくてよいため、例えば巻芯１１の位置ずれが生じても、耐電圧性を維持することができる。また巻芯１１の高精度な位置合わせが不要になり、生産性に優れる。
【００６６】
以上、本実施例１〜１４に示すように、巻芯１１、１２にグラファイトを用いることで素子８の放熱性を高めることができる。
【産業上の利用可能性】
【００６７】
本発明による金属化フィルムコンデンサは、放熱性に優れ、特に高温高圧下の過酷な使用環境が要求される自動車用の分野等として有用である。
【符号の説明】
【００６８】
７  金属化フィルムコンデンサ
８  素子
８Ａ  端面
８Ｂ  端面
９  メタリコン電極
１０  メタリコン電極
１１  巻芯
１１Ａ  端部
１１Ｂ  端部
１２  巻芯
１２Ａ  端部
１２Ｂ  端部
１３  スペース
１４  外装体
１５  バスバー
１６  バスバー
１７  コンデンサユニット
【図１】
0005982633.tif 000007
【図２】
0005982633.tif 000008
【図３】
0005982633.tif 000009
【図４】
0005982633.tif 000010
【図５】
0005982633.tif 000011
【図６】
0005982633.tif 000012